(57)【特許請求の範囲】
【請求項１】
溶液重合により得られた溶液重合型アクリル系粘着剤（Ａ）中に、平均粒径１０〜１００μｍの粒状アクリル系粘着剤（Ｂ）、並びにシリカ、アルミナ及びタルクから選ばれる平均粒径５ｎｍ〜２０μｍの無機充填剤（Ｃ）がそれぞれ粒状で分散しており、溶液重合型アクリル系粘着剤（Ａ）と粒状アクリル系粘着剤（Ｂ）との重量比（Ａ：Ｂ）が１０：９０〜９０：１０であり、アクリル系粘着剤の合計量（Ａ＋Ｂ）１００重量部に対する無機充填剤（Ｃ）の添加量が１〜４０重量部であるアクリル系粘着剤組成物。
【請求項２】
基材の片面に、溶液重合により得られた溶液重合型アクリル系粘着剤（Ａ）中に、平均粒径１０〜１００μｍの粒状アクリル系粘着剤（Ｂ）、並びにシリカ、アルミナ及びタルクから選ばれる平均粒径５ｎｍ〜２０μｍの無機充填剤（Ｃ）がそれぞれ粒状で分散しており、溶液重合型アクリル系粘着剤（Ａ）と粒状アクリル系粘着剤（Ｂ）との重量比（Ａ：Ｂ）が１０：９０〜９０：１０であり、アクリル系粘着剤の合計量（Ａ＋Ｂ）１００重量部に対する無機充填剤（Ｃ）の添加量が１〜４０重量部であるアクリル系粘着剤組成物層が形成され、インクジェット記録用シートのインク受容層に貼付して用いられる再剥離性粘着テープ。
【請求項３】
基材シートの少なくとも片面にインク受容層を形成したインクジェット記録用シートの該インク受容層に対する低速剥離力（０．３ｍ／分）が０．０５Ｎ／１０ｍｍ以上で、かつ、高速剥離力（１２ｍ／分）が２．５０Ｎ／１０ｍｍ以下である請求項２記載の再剥離性粘着テープ。
【請求項４】
独立したカード状情報担体と支持体との間及び／または独立したカード状情報担体相互間が粘着テープにより分離可能に接着されている印刷用シートにおいて、
（１）該カード状情報担体が、基材シートの少なくとも片面にインク受容層を形成したインクジェット記録用シートから形成されたものであり、
（２）該粘着テープが、基材の片面に、溶液重合により得られた溶液重合型アクリル系粘着剤（Ａ）中に、平均粒径１０〜１００μｍの粒状アクリル系粘着剤（Ｂ）、並びにシリカ、アルミナ及びタルクから選ばれる平均粒径５ｎｍ〜２０μｍの無機充填剤（Ｃ）がそれぞれ粒状で分散しており、溶液重合型アクリル系粘着剤（Ａ）と粒状アクリル系粘着剤（Ｂ）との重量比（Ａ：Ｂ）が１０：９０〜９０：１０であり、アクリル系粘着剤の合計量（Ａ＋Ｂ）１００重量部に対する無機充填剤（Ｃ）の添加量が１〜４０重量部であるアクリル系粘着剤組成物層が形成されている再剥離性粘着テープであり、
（３）該粘着テープが、インクジェット記録用シートから形成されているカード状情報担体のインク受容層に貼付されて、独立したカード状情報担体と支持体との間及び／または独立したカード状情報担体相互間が分離可能に接着されていることを特徴とする印刷用シート。
【発明の詳細な説明】
【０００１】
【発明の属する技術分野】
本発明は、接着性と再剥離性に優れたアクリル系粘着剤組成物、基材の片面に該アクリル系粘着剤層が形成された再剥離性粘着テープ、及びカード状情報担体と支持体との間及び／またはカード状情報担体相互間を該再剥離性粘着テープで接着した印刷用シートに関する。本発明の再剥離性粘着テープは、インクジェット記録用シートから作成されたカード状情報担体と支持体との間及び／またはカード状情報担体相互間を該再剥離性粘着テープで接着した印刷用シートの用途に特に好適である。
【０００２】
【従来の技術】
被着体に貼り付けた粘着テープを剥すとき、基材を破損せずに、かつ、被着体に粘着剤を残さないで、剥すことができる性質を再剥離性という。従来の再剥離性粘着シートは、接着性と再剥離性とのバランスが十分ではなく、適度の接着性と高度の再剥離性が求められる用途に適用することが困難であった。
【０００３】
例えば、近年、予め名刺大に裁断した用紙を粘着テープでつなぎ合わせて印刷用シートとし、印刷後には、名刺を粘着テープから剥離する方式が提案されている。ワープロ機やパーソナルコンピュータを用いて文字や画像などの情報を入力し、この情報を付属のプリンターを用いて印刷用シートに印刷すれば、必要な時に手軽かつ安価に名刺を作成することができる。この方法によれば、所属部署や電話番号などの情報が変化しても、直ちに新たな情報を盛り込んだ名刺を作成することができる。この方法では、文字や図形が部分的に印刷された印刷用シートを使用することもできる。
【０００４】
この方式の具体例としては、図２に示すように、印刷可能なシート状基材に連続的な切断線（２４、２５）を入れて、互いに完全に分離されたカード状情報担体（２６）を作成し、該カード状情報担体（２６）と、それと同一面にある支持体（２２）との間及び／または該カード状情報担体（２６）相互間を粘着テープ（２３）により接着固定して、印刷用シート（２１）を形成する（特開平８−２１５１号公報）。幅の小さな粘着テープを用いて各カード状情報担体を接着固定すると、両面印刷が可能な印刷用シートを得ることができる。
【０００５】
他の例としては、図３に示すように、シート状基材に名刺大の枠（３３）を作成し、シート状基材から切り離したカード状情報担体（３４）、あるいはシート状基材とは別の材質のカード状情報担体（３４）を粘着テープ（３５）で、支持体（３２）に接着固定したものが挙げられる（実開平２−８０４３９号公報）。複数枚の名刺大の用紙の周辺部を粘着テープで接着固定して一枚の印刷用シートとしたものも知られている（実用新案登録第３０１０１７２号など）。
【０００６】
これらの方式では、既に名刺大に用紙が裁断されているため、名刺大にミシン目を入れたタイプのものに比べて、裁断面は非常に綺麗である。粘着テープとしては、通常、弱粘着性の粘着剤層を有するものを使用して、カード状情報担体と支持体との間及び／または該カード状情報担体相互間を分離可能に接着しているため、印刷後、各カード状情報担体を粘着テープから分離することができる。
【０００７】
しかしながら、実際には、粘着テープの接着性の制御が非常に困難である。すなわち、これらの方式では、粘着テープには、(1)印刷時には、各カード状情報担体を接着固定して一枚の印刷用シートとしての形状を保持できる程度の接着性を有し、(2)印刷後には、各カード状情報担体を容易に剥離することができる程度の弱い接着性を有することが求められる。この接着性の制御が困難であることに加えて、従来の粘着剤は、経時により粘着力が昂進する傾向を示し、印刷後、粘着テープから各カード状情報担体を剥離する際に、カード状情報担体が破れたり、剥離面に毛羽が立ったり、あるいは糊残りが生じるという問題があった。
【０００８】
さらに、印刷用シート本体として、インクジェット記録用シートを用いた場合には、インク受容層があるため、通常の上質紙などを用いた場合に比べて、高度の再剥離性が要求される。インクジェット記録は、インクをノズルから噴出して微小な液滴をつくり、これを電気入力信号に応じた画素として紙などの基材に付着させて、文字、図形、画像パターンなどを形成する記録方式であり、低雑音、高解像度、高速記録などの特徴を有している。インクジェットプリンターでは、ジェットノズル部でのインクの乾燥によりインクの粘度が上昇して噴出不良となるのを防ぐために、乾燥し難い水性インクが用いられている。すなわち、インクジェット記録用インクとしては、一般に、水溶性の染料、バインダー、添加剤等を水に溶解した水性インクが用いられている。このような水性インクは、通常の紙や疎水性の合成樹脂シート上では、インクの乾燥や定着が不良となる。
【０００９】
そのため、インクジェットプリンターで印字を行うには、記録媒体として、インクの水分を急速に吸収して乾燥固化させる機能を有するものを使用することが必要である。そこで、インクジェット記録用シートとして、紙や合成樹脂シート（フィルムを含む）の片面または両面に、インクの吸収性を高めるための処理剤が塗布されているものが用いられている。このようなインク吸収性処理剤層（インク受容層）は、一般に粘着剤に対する接着性が非常に高く、弱粘着性の粘着テープを使用しても、インク受容層に粘着剤が残留したり、インク受容層が粘着剤層に移行するなどの不都合を生じやすい。したがって、インクジェット記録用シートを、前記の如き粘着テープを利用して構成した印刷用シートの分野に使用することができなかった。
【００１０】
【発明が解決しようとする課題】
本発明の目的は、適度の接着性と高度の再剥離性とを有するアクリル系粘着剤組成物を提供することにある。
また、本発明の目的は、適度の接着性と高度の再剥離性とを有するアクリル系粘着剤組成物からなる粘着層が形成された再剥離性粘着テープを提供することにある。
【００１１】
本発明の他の目的は、独立したカード状情報担体と支持体との間及び／または独立したカード状情報担体相互間を該再剥離性粘着テープで接着した印刷用シートであって、粘着テープとして、適度の接着性と高度の再剥離性とを有するアクリル系粘着剤組成物からなる粘着層が形成された再剥離性粘着テープを用いた印刷用シートを提供することにある。特に、本発明の目的は、インクジェット記録用シートから作成されたカード状情報担体を用いた印刷用シートを提供することにある。
【００１２】
本発明者らは、前記従来技術の問題点を克服するために鋭意研究した結果、溶液重合型アクリル系粘着剤、粒状アクリル系粘着剤、及び無機充填剤を含有するアクリル系粘着剤組成物が、適度の接着性と高度の再剥離性とを有することを見いだした。基材の片面に、このアクリル系粘着剤組成物層を形成した粘着テープは、印刷時には、各カード状情報担体を接着固定して一枚の印刷用シートとしての形状を保持できる程度の接着性を有し、印刷後には、各カード状情報担体を容易に剥離することができ、経時による粘着力の昂進もなく、被着体に糊残りを生じることがない。本発明の粘着テープは、インクジェット記録用シートのインク受容層に貼付しても、適度な接着性を示し、粘着剤の残留（糊残り）、インク受容層の脱離、紙剥けなどを生じることがない。
【００１３】
一般的なアクリル系粘着剤やゴム系粘着剤を使用した粘着テープでは、接着性が高くなりすぎ、インク受容層（インク吸収性処理剤層）の脱離や紙剥け等の現象がみられる。一方、弱粘着性の粘着剤を使用した粘着テープでは、再剥離時に粘着剤の残留が生じやすい。
【００１４】
これに対して、溶液重合型アクリル系粘着剤と粒状アクリル系粘着剤のブレンド系に、無機充填剤を添加することにより、適度の接着性と高度の再剥離性とを達成することができる。溶液重合型アクリル系粘着剤及び粒状アクリル系粘着剤としては、いずれも通常のアクリル系粘着剤として使用されるアクリル系モノマーなどを用いて調製することができる。本発明は、これらの知見に基づいて完成するに至ったものである。
【００１５】
【課題を解決するための手段】
本発明によれば、溶液重合により得られた溶液重合型アクリル系粘着剤（Ａ）中に、平均粒径１０〜１００μｍの粒状アクリル系粘着剤（Ｂ）、並びにシリカ、アルミナ及びタルクから選ばれる平均粒径５ｎｍ〜２０μｍの無機充填剤（Ｃ）がそれぞれ粒状で分散しており、溶液重合型アクリル系粘着剤（Ａ）と粒状アクリル系粘着剤（Ｂ）との重量比（Ａ：Ｂ）が１０：９０〜９０：１０であり、アクリル系粘着剤の合計量（Ａ＋Ｂ）１００重量部に対する無機充填剤（Ｃ）の添加量が１〜４０重量部であるアクリル系粘着剤組成物が提供される。
【００１６】
また、本発明によれば、基材の片面に、溶液重合により得られた溶液重合型アクリル系粘着剤（Ａ）中に、平均粒径１０〜１００μｍの粒状アクリル系粘着剤（Ｂ）、並びにシリカ、アルミナ及びタルクから選ばれる平均粒径５ｎｍ〜２０μｍの無機充填剤（Ｃ）がそれぞれ粒状で分散しており、溶液重合型アクリル系粘着剤（Ａ）と粒状アクリル系粘着剤（Ｂ）との重量比（Ａ：Ｂ）が１０：９０〜９０：１０であり、アクリル系粘着剤の合計量（Ａ＋Ｂ）１００重量部に対する無機充填剤（Ｃ）の添加量が１〜４０重量部であるアクリル系粘着剤組成物層が形成され、インクジェット記録用シートのインク受容層に貼付して用いられる再剥離性粘着テープ提供される。
【００１７】
さらに、本発明によれば、独立したカード状情報担体と支持体との間及び／または独立したカード状情報担体相互間が粘着テープにより分離可能に接着されている印刷用シートにおいて、
（１）該カード状情報担体が、基材シートの少なくとも片面にインク受容層を形成したインクジェット記録用シートから形成されたものであり、
（２）該粘着テープが、基材の片面に、溶液重合により得られた溶液重合型アクリル系粘着剤（Ａ）中に、平均粒径１０〜１００μｍの粒状アクリル系粘着剤（Ｂ）、並びにシリカ、アルミナ及びタルクから選ばれる平均粒径５ｎｍ〜２０μｍの無機充填剤（Ｃ）がそれぞれ粒状で分散しており、溶液重合型アクリル系粘着剤（Ａ）と粒状アクリル系粘着剤（Ｂ）との重量比（Ａ：Ｂ）が１０：９０〜９０：１０であり、アクリル系粘着剤の合計量（Ａ＋Ｂ）１００重量部に対する無機充填剤（Ｃ）の添加量が１〜４０重量部であるアクリル系粘着剤組成物層が形成されている再剥離性粘着テープであり、
（３）該粘着テープが、インクジェット記録用シートから形成されているカード状情報担体のインク受容層に貼付されて、独立したカード状情報担体と支持体との間及び／または独立したカード状情報担体相互間が分離可能に接着されていることを特徴とする印刷用シートが提供される。
【００１８】
【発明の実施の形態】
本発明のアクリル系粘着剤組成物は、溶液重合型アクリル系粘着剤、粒状アクリル系粘着剤、及び無機充填剤を含有するアクリル系粘着剤組成物である。溶液重合型アクリル系粘着剤及び粒状アクリル系粘着剤は、通常のアクリル系粘着剤の製造に用いられるアクリレート系モノマーを主成分とするモノマー類を用いて製造することができる。本発明の再剥離性粘着テープは、基材の片面に、前記アクリル系粘着剤組成物層を形成した粘着テープ（シートを含む）である。本発明の印刷用シートは、独立したカード状情報担体と支持体との間及び／または独立したカード状情報担体相互間を前記再剥離性粘着テープにより分離可能に接着したものである。本発明でいう「独立したカード状情報担体」とは、印刷用紙の切断により完全に分離した名刺大の用紙（名刺用紙）が代表的なものであるが、その他の材質のものであって、相互に部分的に接合されていない独立したカード状の印刷可能なものをも包含する。その用途も、名刺に限定されず、各種の記録、表示等に使用されるものをも包含する。印刷用シートの形状は、通常、ワープロ機やコンピュータのプリンター、電子写真複写機、インクジェットプリンターなどにより印刷可能なものであれば特に限定されない。その代表的なものとしては、図２に示すシート（２１）、図３に示すシート（３１）、または複数のカード状情報担体を粘着テープでつなぎ合わせてシート状にしたものなどが挙げられる。
【００１９】
溶液重合型アクリル系粘着剤及び粒状アクリル系粘着剤は、いずれも、通常のアクリル系粘着剤の製造に用いられるアクリレート系モノマーを主成分とするモノマー類を用いて製造することができる。主モノマーとしては、例えば、エチル（メタ）アクリレート、ｎ−ブチル（メタ）アクリレート、２−エチルヘキシル（メタ）アクリレート、ｎ−オクチル（メタ）アクリレート、イソオクチル（メタ）アクリレート、イソノニル（メタ）アクリレート、ラウリル（メタ）アクリレート等が挙げられる。副モノマーとしては、例えば、（メタ）アクリル酸、マレイン酸、フマル酸、イタコン酸等のエチレン性不飽和カルボン酸または酸無水物；（メタ）アクリロニトリル、Ｎ−ビニルピロリドン、（メタ）アクリルアミド、２−ヒドロキシエチル（メタ）アクリレート、２−ヒドロキシブチル（メタ）アクリレート、ポリオキシエチレン（メタ）アクリレート等の極性モノマー；酢酸ビニル、スチレン、イソボルニル（メタ）アクリレート等のその他の共重合可能なモノマー；等が挙げられる。
【００２０】
本発明で使用する溶液重合型アクリル系粘着剤は、前記モノマー類を通常の溶液重合法により重合することによって調製することができる。本発明で使用する粒状アクリル系粘着剤を得る方法としては、(1)塊状重合、溶液重合、エマルジョン重合、電離放射線重合等により得られたポリマーを凍結粉砕して粒状化する方法、(2)懸濁重合法などが挙げられるが、これらの中でも、均一な球形で所望の粒径の粒状アクリル系粘着剤が得られやすい点で懸濁重合法が好ましい。粒状アクリル系粘着剤の平均粒径は、通常１〜２００μｍ、好ましくは１０〜１００μｍである。この平均粒径が小さすぎると、粘着剤組成物の再剥離性が悪くなり、大きすぎると、粘着剤組成物の塗工性が悪くなったり、接着性の不足を招きやすくなる。
【００２１】
本発明では、アクリル系粘着剤として、溶液重合型アクリル系粘着剤と粒状アクリル系粘着剤とのブレンド物を使用する。アクリル系粘着剤を使用することにより、粘着剤組成物及び粘着テープの耐候性、経時安定性、非汚染性等が良好である。溶液重合型アクリル系粘着剤（Ａ）と粒状アクリル系粘着剤（Ｂ）との重量比（Ａ：Ｂ）は、接着性と再剥離性とのバランスの観点から、通常１０：９０〜９０：１０、好ましくは２０：８０〜８０：２０、より好ましくは３０：７０〜７０：３０であることが望ましく、多くの場合、４０：６０〜６０：４０の範囲で使用される。粒状アクリル系粘着剤の割合が過小であると、再剥離性が低下し、過大になると、粘着剤の残留が生じやすくなる。
【００２２】
これらの各成分のブレンドは、溶液重合型アクリル系粘着剤と粒状アクリル系粘着剤とを混合して調製することができる。混合時に、媒体としてトルエンなどの有機溶媒を使用してもよい。粉砕法により調製した粒状アクリル系粘着剤を溶液重合型アクリル系粘着剤の溶液中に添加してもよい。前記各成分の重量比は、固形分を基準とするものである。塗工時に、アクリル系粘着剤組成物溶液の濃度を調整することもできる。
【００２３】
本発明で使用する無機充填剤としては、溶剤への安定的な分散性やアクリル系粘着剤組成物中への混練性などの観点から、例えば、シリカ、アルミナ、タルク等の無機充填剤を挙げることができる。これらの中でも、再剥離性の観点から、シリカが特に好ましく、親水性シリカがより好ましい。充填剤の平均粒径は、通常１ｎｍ〜１００μｍ、好ましくは５ｎｍ〜２０μｍ程度である。無機充填剤の平均粒径が大き過ぎると、接着性が低下したり、塗工作業性が低下したりすることがある。
【００２４】
無機充填剤の添加量は、溶液重合型アクリル系粘着剤（Ａ）と粒状アクリル系粘着剤（Ｂ）との合計量（Ａ＋Ｂ）１００重量部に対して、１〜４０重量部である。充填剤の添加量が少な過ぎると、再剥離性の改善効果が小さく、特にインクジェット記録用シートのインク受容層へ糊残りが発生するなどの不都合を生じやすくなる。無機充填剤の添加量が大き過ぎると、接着性が低下する。
【００２５】
アクリル系粘着剤成分中への無機充填剤の混練方法については、特に限定されないが、例えば、３本ロール、サンドミル、乳鉢等混練可能な装置を用いて混練する方法を挙げることができる。無機充填剤は、溶液重合型アクリル系粘着剤の溶液または溶液重合型アクリル系粘着剤と粒状アクリル系粘着剤との混合溶液に添加して攪拌混合してもよい。
【００２６】
アクリル系粘着剤組成物は、凝集力を向上させる等の目的で架橋剤を加えて架橋することができる。架橋剤としては、イソシアネート系、エポキシ系、金属錯体系、オキサゾリン系等が適宜使用される。これらの架橋剤は、アクリル系粘着剤の官能基（反応性基）と反応する。架橋剤の添加量は、アクリル系粘着剤の合計量１００重量部に対して、通常、０．００１〜５重量部程度である。
【００２７】
アクリル系粘着剤組成物には、フェノール系、アミン系、ベンズイミダゾール系等の老化防止剤、可塑剤等の各種添加剤を、本発明の目的を損なわない範囲で含有させることができる。
【００２８】
アクリル系粘着剤組成物の塗工方法としては、例えば、コンマダイレクトコーティング、コンマリバースコーティング、ナイフコーティング等の公知の方法を用いることができる。アクリル系粘着剤組成物の塗布量は、要求される粘着特性等により適宜選択することができるが、通常２〜１００ｇ／ｍ２、好ましくは５〜５０ｇ／ｍ２である。
【００２９】
粘着テープの基材については、アクリル系粘着剤組成物が塗工可能であれば特に制約はなく、プラスチックフィルムや紙などが用いられる。プラスチックフィルムとしては、例えば、ポリオレフィン（ポリエチレン、ポリプロピレン、ポリエチレン−ポリプロピレン共重合体等）、ポリエステル（ポリエチレンテレフタレート、ポリブチレンテレフタレート等）、ポリウレタン、ポリ塩化ビニル、ポリスチレン、ポリカーボネート、ポリイミド、酢酸セルロース、セルロース等からなるフィルムが挙げられる。これらのフィルムは、延伸されていても、未延伸でもよく、単層または多層の積層体としても使用することができる。フィルムと紙のラミネートを使用することもできる。フィルムには、必要に応じて、コロナ処理、プラズマ処理といった表面処理、あるいはプライマー処理、剥離処理等を行うこともできる。紙としては、クラフト紙、和紙等などが挙げられる。基材として不織布を用いてもよい。これらの基材は、必要に応じて、含浸処理や背面処理、剥離処理等を行ってから使用することができる。基材の厚さは、適宜定めることができるが、通常、１０μｍ未満では強度が不足することが多い。また、基材の厚さが５０μｍより厚くなると、粘着テープを貼付した印刷用シートをプリンターに連続給紙を行う場合、粘着テープの箇所で引っ掛かりやすくなり、プリンターへの連続給紙性が悪くなる。したがって、基材の厚さは、１０〜５０μｍの範囲が望ましい。
【００３０】
本発明の再剥離性粘着テープ（１）は、図１に示すように、基材（２）の片面に、溶液重合型アクリル系粘着剤（３）、粒状アクリル系粘着剤（４）、及び無機充填剤（５）を含有するアクリル系粘着剤組成物層が形成されたものである。
【００３１】
名刺用紙などのカード状情報担体の原材料としては、一般的には坪量１００〜３００ｇ／ｍ２の上質紙が挙げられるが、名刺用として使用される素材であれば特に制約はなく、不織布、木材、プラスチックフィルム、金属等の紙以外の素材も含まれる。カード状情報担体は、所望により、名刺以外の用途に使用してもよい。また、インクジェットプリンターで印刷ができるように、基材表面が表面処理された基材を使用することもできる。カード状情報担体は、それぞれが独立したものである。具体的には、例えば、上質紙から名刺用紙を作成する場合、ミシン目を入れるのではなく、完全に裁断して分離独立した名刺用紙とする。
【００３２】
本発明の再剥離性粘着テープは、特にインクジェット記録用シートを用いた印刷用シートに対して、好適に適用することができる。インクジェット記録用シートとしては、基材シートの少なくとも片面（片面または両面）に、インク吸収性の処理剤の層（インク受容層）を形成したものを使用することができる。基材シートとしては、例えば、合成紙、コート紙などの紙基材；ポリエステル（例、ポリエチレンテレフタレート：ＰＥＴ）、セルローストリアセテート、ポリカーボネート、ポリ塩化ビニル、ポリスチレン、ポリエチレン、ポリプロピレン、ポリイミドなどから形成されたシート（フィルムを含む）などを挙げることができる。インク受容層を形成するインク吸収性の処理剤としては、特に限定されないが、例えば、ポリビニルアルコール、ポリビニルピロリドン、ゼラチンなどの水溶性ポリマーを主成分とするもの、水溶性ポリマーに、シリカ、アルミナ、ガラスビーズ、合成樹脂マイクロビーズなどの微粒子を含有させたもの、高吸水性ポリマーを主成分とするものなどが挙げられる。透明性合成樹脂フィルムを基材シートとするものは、ＯＨＰ（オーバーヘッドプロジェクター）原紙として使用することができるものを含む。
【００３３】
名刺用紙などのカード状情報担体に対する粘着力は、低速剥離における粘着力の高い方がプリンター通紙性が良好であり、印刷後の名刺用紙から剥がす速度である高速剥離における粘着力の低い方が再剥離性が良好である。発明者らが調査した結果、印刷後に粘着テープから名刺用紙を剥がす速度は、通常約１２ｍ／分であった。粘着力に関しては、名刺用紙などのカード状情報担体の材質、表面状態、内部強度等により違いはあるが、低速剥離（０．３ｍ／分）において剥離力が小さ過ぎるとインクジェットプリンターなどへの通紙等に粘着テープの剥がれが生じやすく、高速剥離（１２ｍ／分）で剥離力が大き過ぎると紙剥けを生じやすくなる。
【００３４】
本発明の再剥離性粘着テープは、通常、インクジェット記録用シートのインク受容層に対する低速剥離力（０．３ｍ／分）が０．０５Ｎ／１０ｍｍ以上、好ましくは０．０８Ｎ／１０ｍｍ以上、より好ましくは０．１０Ｎ／１０ｍｍ以上であり、かつ、高速剥離力（１２ｍ／分）が２．５０Ｎ／１０ｍｍ以下、好ましくは２．３０Ｎ／１０ｍｍ以下の接着性能を有している。ここで、低速剥離力及び高速剥離力は、いずれもインクジェット記録用シートから形成された名刺用紙について、４０℃経時後の粘着力を測定した値であり、より具体的には、後述の実施例に記載されている「（４）４０℃経時後の名刺用紙粘着力」及び「（５）高速剥離試験」に従って測定した値である。
【００３５】
【実施例】
以下に実施例及び比較例を挙げて、本発明についてより具体的に説明する。
【００３６】
［合成例１］粒状アクリル系粘着剤の合成例
下記の組成の懸濁液を調製し、常法に従って懸濁重合を行って、平均粒径５０μｍの粒状アクリル系粘着剤（粒状重合体）を合成した。
２−エチルヘキシルアクリレート          ９０重量部
ｎ−ブチルアクリレート                    ８重量部
アクリル酸                                ２重量部
ラウロイルパーオキサイド              ０．５重量部
ポリアクリル酸ナトリウム                  ２重量部
蒸留水                                ４５５重量部
【００３７】
［合成例２］溶液重合型アクリル系粘着剤の合成例
下記の組成の溶液を調製し、常法に従って溶液重合を行い、アクリル系粘着剤（溶液重合体）溶液を作製した。
ｎ−ブチルアクリレート                  ９５重量部
アクリル酸                                ５重量部
反応開始剤（ＬＰＯ）                  ０．５重量部
酢酸エチル                              ７０重量部
アセトン                                ３０重量部
【００３８】
［実施例１］
基材として、２５μｍ厚のポリエステルフィルム（ＰＥＴ＃２５）を使用し、このＰＥＴフィルムのコロナ処理面にプライマー処理を施した。一方、合成例１で得られた懸濁重合による粒状アクリル系粘着剤５０重量部（固形分）と合成例２で得られた溶液重合による溶液重合型アクリル系粘着剤５０重量部（固形分）をトルエン中に添加し、さらに、シリカ（日本アエロジル社製、アエロジル２００；粒径１２ｎｍ、見かけ比重５０ｇ／ｌ）２部と架橋剤としてテトラドＸ（三菱瓦斯社製、４官能エポキシ系架橋剤）１．５部を添加して攪拌した。得られた混合液を、乾燥後の重量が１０ｇ／ｍ２になるように、上記ＰＥＴフィルムのプライマー処理面に塗工して巻き取り、粘着テープを得た。
【００３９】
［実施例２］
合成例１で得られた懸濁重合による粒状アクリル系粘着剤５０重量部（固形分）と合成例２で得られた溶液重合による溶液重合型アクリル系粘着剤５０重量部（固形分）をトルエン中に添加し、さらにシリカ（上同）を１０部と架橋剤としてテトラドＸを０．５部添加して攪拌した。得られた混合液を乾燥後の塗布量が１０ｇ／ｍ２になるように、前記ＰＥＴフィルムのプライマー処理面に塗工して巻き取り、粘着テープを得た。
【００４０】
［実施例３］
合成例１で得られた懸濁重合による粒状アクリル系粘着剤５０重量部（固形分）と合成例２で得られた溶液重合による溶液重合型アクリル系粘着剤５０重量部（固形分）とシリカ（上同）２０重量部とを自動乳鉢にて混練した。得られた混練粘着剤をトルエン中に添加し、架橋剤としてテトラドＸを０．１部添加して攪拌した。得られた混合液を、乾燥後の塗布量が１０ｇ／ｍ２になるように、前記ＰＥＴフィルムのプライマー処理面に塗工して巻き取り、粘着テープを得た。
【００４１】
［実施例４］
合成例１で得られた懸濁重合による粒状アクリル系粘着剤５０重量部（固形分）と合成例２で得られた溶液重合による溶液重合型アクリル系粘着剤５０重量部（固形分）とシリカ（上同）４０重量部をサンドミルにて混練した。得られた混練粘着剤をトルエン中に添加し、架橋剤としてテトラドＸを０．０１部添加して攪拌した。得られた混合液を乾燥後の塗布量が１０ｇ／ｍ２になるように、前記ＰＥＴフィルムのプライマー処理面に塗工して巻き取り、粘着テープを得た。
【００４２】
［比較例１］
合成例１で得られた懸濁重合による粒状アクリル系粘着剤を、乾燥後の塗布量が１０ｇ／ｍ２になるように、前記ＰＥＴフィルムのプライマー処理面に塗工して巻き取り、粘着テープを得た。
【００４３】
［比較例２］
合成例１で得られた懸濁重合による粒状アクリル系粘着剤５０重量部（固形分）と合成例２で得られた溶液重合による溶液重合型アクリル系粘着剤５０重量部（固形分）をトルエン中に添加し、架橋剤としてテトラドＸを０．５部添加して攪拌した。得られた混合液を、乾燥後の重量が１０ｇ／ｍ２になるように、前記ＰＥＴフィルムのプライマー処理面に塗工して巻き取り、粘着テープを得た。
【００４４】
＜粘着テープ特性の評価＞
上記実施例及び比較例で得られた粘着テープの特性について、下記の評価方法と評価基準に基づいて評価した。結果を表１に示す。
【００４５】
（１）粘着力
ＪＩＳ−Ｚ−０２３７に準拠し、幅２５ｍｍ、長さ２５０ｍｍの試験片を用いて、２３℃、６５％ＲＨ（相対湿度）の雰囲気における０．３ｍ／分の速度での１８０度ピール試験を行った。
【００４６】
（２）ボールタック
ＪＩＳ−Ｚ−０２３７に準拠し、２３℃、６５％ＲＨの雰囲気におけるボールタック試験を行った。
【００４７】
（３）名刺用紙粘着力
２３℃、６５％ＲＨ雰囲気において、両面インクジェット用紙（五条製紙製ＢＢＳＷ、坪量１６８ｇ／ｍ２）に粘着テープを貼付し、２ｋｇロールで１往復圧着後、０．３ｍ／分の速度での１８０度ピール試験を行った。
【００４８】
（４）４０℃経時後の名刺用紙粘着力
２３℃、６５％ＲＨ雰囲気において、両面インクジェット用紙（五条製紙製ＢＢＳＷ、坪量１６８ｇ／ｍ２）またはインク吸収性処理ＯＨＰフィルム（エプソンスーパーファイン専用光沢フィルム、１３０μｍ厚）に粘着テープを貼付し、２ｋｇロールで１往復圧着後、３０ｇ／ｃｍ２の圧力下で４０℃にて１週間保管し、次いで、２３℃、６５％ＲＨ雰囲気下に戻して１日後に、０．３ｍ／分の速度で１８０度ピール試験及び粘着剤残留の確認を行った。
粘着剤残量（糊残り）評価
○：問題なし、
△：僅かにベタツキあり、
×：ベタツキあり。
【００４９】
（５）高速剥離試験
上記４０℃経時後の名刺用紙粘着力評価サンプルについて、１２ｍ／分の速度で高速１８０度ピール試験を行い、同時に紙剥け性の観察を行った。
紙剥け性
○：問題なし、
△：毛羽立ちあり、
×：紙剥けあり。
【００５０】
【表１】
0003670861.tif 000002
【００５１】
【表２】
0003670861.tif 000003
【００５２】
なお、インク吸収性処理ＯＨＰフィルム（インクジェットＯＨＰフィルム）を用いた場合、実施例１〜４の粘着テープの使用では、いずれも高速剥離試験での粘着力が２．５０Ｎ／１０ｍｍ以下となり、しかも紙剥け性は良好であった。
【００５３】
【発明の効果】
本発明によれば、適度の接着性と高度の再剥離性とを有するアクリル系粘着剤組成物及び再剥離性粘着テープが提供される。また、本発明によれば、名刺用紙などのカード状情報担体の固定性が良好であり、プリンター印刷時に剥がれることなく、実際の使用時には良好に剥離可能なカード状情報担体固定用の再剥離性粘着テープが提供される。また、本発明によれば、名刺用紙などのカード状情報担体に対して適度の接着性を有し、印刷時のプリンターや複写機への適合性が良好で、印刷後には、カード状担体を損傷または汚染することなく、容易に剥離可能なカード状情報担体固定用の再剥離性粘着テープにより、独立したカード状情報担体と支持体との間及び／または該カード状情報担体相互間が分離可能に接着されている印刷用シートが提供される。本発明の再剥離性粘着テープは、インクジェット記録用シートから作成されたカード状情報担体と支持体との間及び／またはカード状情報担体相互間を該再剥離性粘着テープで接着した印刷用シートの用途に特に好適である。
【図面の簡単な説明】
【図１】  本発明の再剥離性粘着テープの構成を示す断面図である。
【図２】  独立したカード状情報担体が再剥離性粘着テープによって接着固定された印刷用シートの一例を示す正面図である。
【図３】  独立したカード状情報担体が再剥離性粘着テープによって接着固定された印刷用シートの他の一例を示す正面図である。
【符号の説明】
１：粘着テープ
２：基材
３：溶液重合型アクリル系粘着剤
４：粒状アクリル系粘着剤
５：充填剤
２１：印刷用シート
２２：支持体
２３：粘着テープ
２４：切断線
２５：切断線
２６：カード状情報担体
３１：印刷用シート
３２：支持体
３３：枠
３４：カード状記録担体
３５：再剥離性粘着テープ
【図１】
0003670861.tif 000004
【図２】
0003670861.tif 000005
【図３】
0003670861.tif 000006